СПОСОБ ПАССИВИРОВАНИЯ МЕТАЛЛИЧЕСКОЙ ПОВЕРХНОСТИ ОСНОВНОЙ КОМПОЗИЦИЕЙ

1. Способ пассивирования металлической поверхности, согласно которому реализуют контакт металлической поверхности с водной композицией, содержащей следующие компоненты:
а) от 10 до 40 мас.% по меньшей мере одного водорастворимого содержащего кислые группы полимера (X), причем полимер (X) содержит меньшей мере 0,6 моль кислых групп на 100 г полимера,
и причем под водорастворимым полимером (X) подразумевают сополимер (Х1), который синтезирован из следующих мономеров:
М1: от 30 до 90 мас.% метакриловой кислоты и/или акриловой кислоты,
М2: от 10 до 70 мас.% по меньшей мере одного другого, отличающегося от (М1) моноэтиленненасыщенного мономера, который содержит одну или несколько кислых групп,
при необходимости М3: от 0 до 40 мас.% по меньшей мере одного содержащего гидроксильные группы сложного эфира метакриловой кислоты и/или сложного эфира акриловой кислоты,
при необходимости М4: от 0 до 30 мас.% по меньшей мере одного другого, отличающегося от (М1), (М2) или (М3) этиленненасыщенного мономера.
b) от 1 до 20 мас.% летучего основного соединения (В),
c) от 0,01 до 25 мас.% по меньшей мере одного катионного сшивающего агента, выбранного из группы, включающей поливалентные ионы металлов (М) и катионные полимеры (Р),
d) от 20 до 89 мас.% по меньшей мере одного растворителя (L), содержащего по меньшей мере 80 мас.% воды,
e) при необходимости от 0 до 3 мас.% по меньшей мере одного поверхностно-активного вещества (Т),
f) при необходимости от 0 до 30 мас.% по меньшей мере одного другого компонента (К),
причем показатель рН водной композиции находится в диапазоне от 9 до 12.
2+
2+
2+
2+
2+
3+
3+
4+
4+
3+
4+
2. Способ по п.1, отличающийся тем, что водная композиция в качестве катионного сшивающего агента содержит по меньшей мере один поливалентный ион металла (М), выбранный из группы, включающей Mg, Са, Zn, Mn, Fe, Cr, Al, Ti, Zr, Се и Се.
3. Способ по п.1, отличающийся тем, что водная композиция в качестве катионного сшивающего агента содержит по меньшей мере один катионный полимер (Р), выбранный из группы, включающей полиэтиленимины, производные полиэтиленимина, поливиниламины и поливинилимидазолы.
4. Способ по п.1 или 2, отличающийся тем, что композиция содержит от 0,1 до 2 мас.%, предпочтительно от 0,1 до 0,8 мас.% по меньшей мере одного поверхностно-активного вещества (Т).
5. Способ по п.1 или 2, отличающийся тем, что под водорастворимым полимером (X) подразумевают сополимер (Х1), который синтезирован из следующих мономеров:
М1: от 20 до 60 мас.% акриловой кислоты,
М2: от 20 до 60 мас.% винилфосфоновой кислоты,
М3: от 1 до 40 мас.% гидроксиэтилакрилата.
2
6. Способ по п.1 или 2, отличающийся тем, что водную композицию наносят на металлическую поверхность в форме мокрой пленки, причем масса наносимой на металлическую поверхность водной композиции находится в диапазоне от 0,3 до 2 г/м.
7. Композиция для пассивирования металлической поверхности, содержащая:
а) от 10 до 40мас.% по меньшей мере одного водорастворимого содержащего кислые группы полимера (X), причем полимер (X) содержит по меньшей мере 0,6 моль кислых групп на 100 г полимера,
причем под водорастворимым полимером (X) подразумевают сополимер (Х1), который синтезирован из следующих мономеров:
М1: от 30 до 90мас.% метакриловой кислоты и/или акриловой кислоты,
М2: от 10 до 70мас.% по меньшей мере одного другого отличающегося от (М1) моноэтиленненасыщенного мономера, который содержит одну или несколько кислых групп,
при необходимости М3: от 0 до 40 мас.% по меньшей мере одного содержащего гидроксильные группы сложного эфира метакриловой кислоты и/или сложного эфира акриловой кислоты,
при необходимости М4: от 0 до 30 мас.% по меньшей мере одного другого отличающегося от (М1), (М2) или (М3) этиленненасыщенного мономера,
b) от 1 до 20 мас.% по меньшей мере одного летучего основного соединения (В), выбранного из группы, включающей аммиак, алкиламины с 1-4 атомами углерода и алканоламины с 1-4 атомами углерода,
c) от 0,01 до 25 мас.% по меньшей мере одного катионного сшивающего агента, выбранного из группы, включающей поливалентные ионы металлов (М) и катионные полимеры (Р),
d) от 20 до 89мас.% по меньшей мере одного растворителя (L), содержащего по меньшей мере 80мас.% воды,
e) при необходимости от 0 до 3мас.% по меньшей мере одного поверхностно-активного вещества (Т),
f) при необходимости от 0 до 30мас.% по меньшей мере одного другого компонента (К),
причем показатель рН водной композиции находится в диапазоне от 9 до 12.
8. Композиция по п.7, содержащая:
а) от 10 до 40мас.% по меньшей мере одного водорастворимого, содержащего кислые группы полимера (X), причем полимер (X) содержит по меньшей мере 0,6 моль кислых групп на 100 г полимера,
и причем под водорастворимым полимером (X) подразумевают сополимер (Х1), который синтезирован из следующих мономеров:
М1: от 30 до 90мас.% метакриловой кислоты и/или акриловой кислоты,
М2: от 10 до 70мас.% по меньшей мере одного другого, отличающегося от (М1) моноэтиленненасыщенного мономера, который содержит одну или несколько кислых групп,
при необходимости М3: от 0 до 40мас.% по меньшей мере одного содержащего гидроксильные группы сложного эфира метакриловой кислоты и/или сложного эфира акриловой кислоты,
при необходимости М4: от 0 до 30мас.% по меньшей мере одного другого отличающегося от (М1), (М2) или (М3) этиленненасыщенного мономера,
b) от 1 до 20мас.% аммиака,
с1) от 0,5 до 5мас.% по меньшей мере одного катионного полимера (Р), выбранного из группы, включающей полиэтиленимины, производные полиэтиленимина, поливиниламины и поливинилимидазолы,
2+
2+
2+
2+
2+
3+
3+
4+
4+
3+
с2) при необходимости от 0,01 до 25мас.% по меньшей мере одного поливалентного иона металла (М), выбранного из группы, включающей Mg, Са, Zn, Mn, Fe, Cr, Al, Ti, Zr и Се,
d) от 20 до 89 мас.% по меньшей мере одного растворителя (L), содержащего по меньшей мере 80 мас.% воды,
e) при необходимости от 0 до 3 мас.% по меньшей мере одного поверхностно-активного вещества (Т),
f) при необходимости от 0 до 30 мас.% по меньшей мере одного другого компонента (К),
причем показатель рН водной композиции находится в диапазоне от 9 до 12.
9. Применение композиции по п.7 или 8 для пассивирования металлической поверхности.